(57)【要約】【課題】顔料系インクセットを用いてインクジェット記録を行う場合に、吐出安定性に優れ、普通紙におけるフェザリングやブリーディングを抑制し、光沢紙におけるカラーインクの発色性や透明性を向上させ、普通紙及び光沢紙におけるベタ部分のムラも抑制し、また、普通紙における黒インク記録部のＯＤ値を低下させないインクジェット記録用インクセットを提供する。【解決手段】インクジェット記録用インクセットの黒インクの黒顔料として平均粒径が１００ｎｍ〜１５０ｎｍのものを使用し、カラーインクのカラー顔料として平均粒径が６０ｎｍ〜９０ｎｍのものを使用する。更に、黒インクとして、２５℃の条件下で最大泡圧法（バブルプレッシャー法）によりライフタイム１００ｍｓで測定された動的表面張力が４０ｍＮ／ｍ〜４５ｍＮ／ｍのものを使用し、カラーインクとして３５ｍＮ／ｍ〜４０ｍＮ／ｍであるものを使用する。【選択図】なし【特許請求の範囲】
【請求項１】
黒顔料を含有する黒インク、イエロー顔料を含有するイエローインク、マゼンタ顔料を含有するマゼンタインク及びシアン顔料を含有するシアンインクを有するインクジェット記録用インクセットにおいて、
前記黒顔料の平均粒径が１００ｎｍ〜１５０ｎｍであり、前記イエロー顔料、前記マゼンタ顔料及び前記シアン顔料の平均粒径がいずれも６０ｎｍ〜９０ｎｍであり、
前記黒インクの２５℃の条件下で最大泡圧法（バブルプレッシャー法）によりライフタイム１００ｍｓで測定された動的表面張力が、４０ｍＮ／ｍ〜４５ｍＮ／ｍであり、前記イエローインク、前記マゼンタインク及び前記シアンインクの同法同条件で測定した動的表面張力が、いずれも３５ｍＮ／ｍ〜４０ｍＮ／ｍであることを特徴とするインクジェット記録用インクセット。
【請求項２】
請求項１記載のインクジェット記録用インクセットを、インクジェットヘッドを備えたインクジェットプリンタに装着し、該インクセットを構成する少なくとも一つのインクを、印字情報に応じて被記録材に向けてインクジェットヘッドから吐出させ、被記録材に画像を形成することを特徴とするインクジェット記録方法。
【発明の詳細な説明】
【技術分野】
【０００１】
本発明は、インクジェット記録用インクセットに関する。
【背景技術】
【０００２】
インクジェット記録用インクセットの各インクの着色剤としては、染料よりも耐光性、耐水性及び耐オゾン性の点で一般的に優れている顔料が広く用いられている。このような顔料系のインクセットを用いてインクジェット記録を行う場合、顔料粒子の分散安定性を向上させて高い吐出安定性を実現することが求められている。また、フェザリング（中でも、黒インク記録部のフェザリング）やブリーディング（中でも、黒インク記録部とイエローインク記録部との間のブリーディング）の抑制、カラーインクの発色性や透明性の向上が求められている。
【０００３】
このような観点から、黒インクの顔料粒子とカラーインクの顔料粒子との間の粒径の相対的サイズを調整したインクジェット記録用インクセットが提案されている（特許文献１）。
【０００４】
【特許文献１】特開２００３−８２２６７号公報
【発明の開示】
【発明が解決しようとする課題】
【０００５】
しかしながら、黒インクの顔料粒子とカラーインクの顔料粒子との間の粒径の相対的サイズを調整しただけでは、意図したような印字品質のインクジェット記録物は得られなかった。具体的には、普通紙紙面上でのフェザリングやブリーディングが充分に抑制されない。また、カラーインクの顔料粒径が大きいとレッド、グリーン、ブルー等の二次色に関して光沢紙における発色性、透明感に問題が生じ、くすんだ画像となっていた。また、ベタ部分のムラも問題となっていた。更に、普通紙における黒色のＯＤ（光学濃度）値に関しては、顔料粒径が小さいと隠ぺい力に問題がありＯＤ値が低下するといった課題があった。
【０００６】
本発明は、前述した問題点を解決するためになされたものであり、顔料系のインクジェット記録用インクセットを用いてインクジェット記録を行う場合に、吐出安定性に優れ、普通紙におけるフェザリングやブリーディングを抑制し、光沢紙におけるカラーインクの発色性や透明性を向上させ、普通紙及び光沢紙におけるベタ部分のムラも抑制し、また、普通紙における黒インク記録部のＯＤ値を低下させないインクジェット記録用インクセットを提供することを目的とする。
【課題を解決するための手段】
【０００７】
本発明の発明者等は、黒インクの着色剤である黒顔料の粒径と、カラーインクの着色剤であるカラー顔料の粒径とをそれぞれ特定し、それに加えて、最大泡圧法（バブルプレッシャー法）によって特定の条件下で測定した各インクの動的表面張力を特定することにより上述した目的を達成できることを見出し、本発明を完成させた。
【０００８】
即ち、本発明は、黒顔料を含有する黒インク、イエロー顔料を含有するイエローインク、マゼンタ顔料を含有するマゼンタインク及びシアン顔料を含有するシアンインクを有するインクジェット記録用インクセットにおいて、
前記黒顔料の平均粒径が１００ｎｍ〜１５０ｎｍ（１００ｎｍ以上１５０ｎｍ以下）であり、前記イエロー顔料、前記マゼンタ顔料及び前記シアン顔料の平均粒径がいずれも６０ｎｍ〜９０ｎｍ（６０ｎｍ以上９０ｎｍ以下）であり、
前記黒インクの２５℃の条件下で最大泡圧法（バブルプレッシャー法）によりライフタイム１００ｍｓで測定された動的表面張力が、４０ｍＮ／ｍ〜４５ｍＮ／ｍ（４０ｍＮ／ｍ以上４５ｍＮ／ｍ以下）であり、前記イエローインク、前記マゼンタインク及び前記シアンインクの同法同条件で測定した動的表面張力が、いずれも３５ｍＮ／ｍ〜４０ｍＮ／ｍ（３５ｍＮ／ｍ以上４０ｍＮ／ｍ以下）であることを特徴とするインクジェット記録用インクセットを提供する。
【０００９】
また、本発明は、上述のインクジェット記録用インクセットを、インクジェットヘッドを備えたインクジェットプリンタに装着し、該インクセットを構成する少なくとも一つのインクを、印字情報に応じて被記録材に向けてインクジェットヘッドから吐出させ、被記録材に画像を形成することを特徴とするインクジェット記録方法を提供する。
【発明の効果】
【００１０】
本発明の顔料系のインクジェット記録用インクセットは、黒インクに所定の平均粒径の黒顔料を使用するので、普通紙におけるＯＤ値を高く維持しながらフェザリングを抑制し、エッジをシャープなものとしつつ、良好な吐出安定性を確保できる。また、黒インク以外のカラーインク、即ち、イエローインク、マゼンタインク及びシアンインクそれぞれに、平均粒径が６０ｎｍ〜９０ｎｍのカラー顔料を使用するので、光沢紙におけるカラーの高い発色性と透明性とを実現し、普通紙及び光沢紙におけるベタ部分のムラも抑制することができる。また、カラー顔料の粒径が黒顔料の粒径よりも小さく、普通紙の繊維を目止めする目止め効果が期待できるので、黒インク記録部とカラーインク記録部との間のブリーディングを抑制することができる。更に、黒インクとして、所定範囲の動的表面張力のものを使用するので、黒顔料粒径を特定したことに加えて、更にフェザリングを抑制することができる。また、カラーインクとして、黒インクの動的表面張力よりも低い所定範囲の動的表面張力のものを使用することに加え、黒顔料よりも小さい所定の平均粒径の顔料を使用するため、カラーインクが黒インクより早く被記録材に浸透し好ましい目止め効果が得られ、更に黒インク記録部とカラーインク記録部との間のブリーディングを抑制することができる。
【発明を実施するための最良の形態】
【００１１】
本発明のインクジェット記録用インクセットは、黒インク、イエローインク、マゼンタインク及びシアンインクの少なくとも４色の顔料インクから構成される。
【００１２】
黒インクはテキスト印字で多く用いられるため、印字品質としてフェザリングが少なく、ＯＤ値が高いことが求められる。そのため、黒インクにおいては、着色剤として平均粒径１００ｎｍ〜１５０ｎｍ、好ましくは１２０ｎｍ〜１５０ｎｍの黒顔料を使用する。黒顔料の平均粒径が１００ｎｍ未満であるとフェザリングが目立つようになり、そのためＯＤ値が低下する傾向があり、一方、１５０ｎｍを超えるとインクジェットヘッドからの吐出性安定性が低下する傾向がある。
【００１３】
イエローインク、マゼンタインク及びシアンインクはデジタル写真画像印字で多く用いられるため、印字品質として良好な発色性、透明性、ベタ部分のムラがないこと等が求められる。そのため、これらのカラーインクにおいては、着色剤としていずれも平均粒径６０ｎｍ〜９０ｎｍ、好ましくは６０ｎｍ〜７５ｎｍのカラー顔料、即ちイエロー顔料、マゼンタ顔料及びシアン顔料を使用する。カラー顔料の平均粒径が６０ｎｍ未満であると隠ぺい力の低下によって発色性が低下する傾向があり、９０ｎｍを越えると発色性、透明感、特にレッド、グリーン、ブルー等の二次色における発色性、透明感が低下し、暗い色調になる傾向がある。
【００１４】
以上の各顔料の平均粒径の値は、動的光散乱式の粒度分布計によって測定された体積平均径である。例えば、堀場製作所(株)製の動的光散乱式粒径分布測定装置ＬＢ−５００を用いて測定可能である。
【００１５】
前述の所定の平均粒径の黒顔料を含有する黒インクの２５℃の条件下で最大泡圧法（バブルプレッシャー法）によりライフタイム１００ｍｓで測定された動的表面張力は、４０ｍＮ／ｍ〜４５ｍＮ／ｍ、好ましくは４０ｍＮ／ｍ〜４３ｍＮ／ｍである。一方、前述の所定の平均粒径のイエロー顔料、マゼンタ顔料及びシアン顔料をそれぞれ含有するイエローインク、マゼンタインク及びシアンインクの２５℃の条件下で最大泡圧法（バブルプレッシャー法）によりライフタイム１００ｍｓで測定された動的表面張力は、３５ｍＮ／ｍ〜４０ｍＮ／ｍ、好ましくは３６ｍＮ／ｍ〜３８ｍＮ／ｍである。
【００１６】
このような動的表面張力を示す顔料インクセットが好ましい詳細な理由を以下に示す。
【００１７】
インク等の液体の動的表面張力は、一般に振動ジェット法、メニスカス法、最大泡圧法等によって測定されることは知られているが、本発明で規定する動的表面張力の値は、最大泡圧法（バブルプレッシャー法）によるものである（協和界面科学（株）製の自動動的表面張力計ＢＰ−Ｄ４を用いて測定可能）。最大泡圧法による動的表面張力測定では、気体供給源から気体をプローブに送り、インクに浸したプローブ先端から気泡を発生させる。この際の気体流量を変化させることで、気体発生速度を変え、それに伴い変化するインクからその気泡にかかる圧力により表面張力を測定する。気泡の半径がプローブ先端部分の半径に等しくなるとき、最大圧力(最大泡圧)を示す。このときのインクの表面張力σは、以下式で表される。
【００１８】
【数１】
2008106229.tif 000002
【００１９】
ここで、ｒはプローブ先端部分の半径、ΔＰは気泡にかかる圧力の最大値と最小値との差であり、その最大値は気泡の曲率半径がプローブ先端部分の半径と等しい時の最大圧力（最大泡圧）である。ライフタイムとは、最大泡圧後に気泡がプローブから離れて、新しい表面が形成されてから次の最大泡圧に達するまでの時間を示す。
【００２０】
ところで、インク等の液体の動的表面張力は、静的表面張力と異なり、ライフタイム数１０ｍｓ〜数１０００ｍｓオーダーでの表面張力であり、付着（着弾）した際のインクの被記録材への浸透性に大きな影響があると考えられる。動的表面張力が高いとインクの被記録材への浸透性が低いため、フェザリングは良好となり、また、着色剤である顔料も被記録材表面に多く残るためＯＤ値も高くなるが、インクの被記録材に対する乾燥性は低下し、ベタ部分のムラ等も生じやすくなる。特に、レッド、グリーン、ブルー等の二次色においては顕著である。また、逆に動的表面張力が低いとインクの被記録材への浸透性が高いため、フェザリングは悪化し、ＯＤ値も低下するが、インクの被記録材に対する乾燥性は良好となり、ベタ部分のムラ等かなり低減される。なお、一般的なインクジェット記録方法において、インクが被記録材に着弾した際のインクの被記録材に対する浸透現象は数１０ｍｓオーダーである。従って、本発明においては、動的表面張力測定装置の誤差等を勘案し、その測定精度が安定するライフタイム１００ｍｓでの動的表面張力値を採用する。また、測定温度２５℃は、インクの通常使用温度である。
【００２１】
発明者らによるインク組成の研究の結果によれば、カラーインクよりフェザリング、ＯＤ値が重視される黒インクの場合、２５℃の条件下で最大泡圧法（バブルプレッシャー法）によりライフタイム１００ｍｓにおいて測定された動的表面張力が、４０ｍＮ／ｍ〜４５ｍＮ／ｍの黒インクを用いることにより、フェザリングが少なく、ＯＤ値も高く、被記録材に対する乾燥性も良好なテキストデータの印字品質を達成することが解った。なお、動的表面張力が４０ｍＮ／ｍ未満であるとフェザリングが目立ち、ＯＤ値が低下する傾向があり、４５ｍＮ／ｍを超えるとインクの被記録材に対する乾燥性が悪くなる傾向があり、またインクジェットヘッドからの吐出安定性が悪くなる傾向も見受けられる。
【００２２】
また、カラーインクは、黒インクと異なり、被記録材上でレッド、グリーン、ブルー等の二次色等を表現するにあたり混色させる場面が多くなるため、ベタ部分のムラ等が生じやすくなる。このベタ部分のムラを解消するには、被記録材に対する乾燥性を高める必要がある。よって、２５℃の条件下で最大泡圧法（バブルプレッシャー法）によりライフタイム１００ｍｓにおいて測定された動的表面張力が、３５ｍＮ／ｍ〜４０ｍＮ／ｍのカラーインクを用いることにより、被記録材に対する乾燥性が向上し、ベタ部分のムラが少ない印字品質を達成することが解った。さらに、カラーの被記録材に対する乾燥性が向上したため、黒とカラー間に生じるブリーディングもより改善することが解った。なお、動的表面張力が４０ｍＮ／ｍを越えるとベタ部分のムラが目立ち、３５ｍＮ／ｍ未満になるとインクジェットヘッドからの吐出性安定性が低下する傾向がある。
【００２３】
次に、顔料の具体例を示す。黒インクに使用される黒顔料としては、例えば、ＭＡ８、ＭＡ１００（三菱化学(株)製）、カラーブラックＦＷ２００(デグサ製)等のカーボンブラックが挙げられる。イエローインクに使用される顔料としては、Ｃ．Ｉ．ピグメントイエロー３、１３、７４、８３及び１５４等が挙げられる。マゼンタインクに使用される顔料としては、Ｃ．Ｉ．ピグメントレッド５、４８、１１２、１２２、１７７、２０２及び２０７等が挙げられる。シアンインクに使用される顔料としては、Ｃ．Ｉ．ピグメントブルー１５、１５：３、１５：４、１６及び６０等が挙げられる。なお、これらは本発明に好適な顔料の一例の記載であり、これらによって本発明が限定されるものではない。
【００２４】
本発明のインクジェット記録用インクセットの顔料系の各インクに含まれる顔料の含有量は、所期の印字濃度及び色彩等により異なるが、少なすぎると被記録材上での発色が不充分であり、多すぎるとインクジェットヘッドのノズルの目詰まりが起きやすくなるので、各インク全量に対して好ましくは０．１重量％〜１０重量％、より好ましくは１重量％〜７重量％の範囲である。
【００２５】
顔料系の各インクには、その分散安定性を維持するために顔料用分散剤を添加しても良い。分散剤としては、例えば、高分子分散剤、界面活性剤等を挙げることができる。高分子分散剤としては、ゼラチン、アルブミン等の蛋白質；アラビアゴム、トラガントゴム等の天然ゴム類；サポニン等のグルコシド類；メチルセルロース、カルボキシセルロース、ヒドロキシメチルセルロース等のセルロース誘導体；リグニンスルホン酸塩、セラック等の天然高分子；ポリアクリル酸塩、スチレン−アクリル酸共重合物の塩、ビニルナフタレン−アクリル酸共重合物の塩、スチレン−マレイン酸共重合物の塩、ビニルナフタレン−マレイン酸共重合物の塩、β−ナフタレンスルホン酸ホリマリン縮合物のナトリウム塩及びリン酸塩等の陰イオン性高分子；ポリビニルアルコール、ポリビニルピロリドン、ポリエチレングリコール等の非イオン性高分子等が挙げられる。界面活性剤としては、高級アルコール硫酸エステル塩類、液体脂肪油硫酸エステル塩類、アルキルアリルスルホン酸塩類等の陰イオン界面活性剤；ポリオキシエチレンアルキルエーテル類、ポリオキシエチレンアルキルエステル類、ソルビタンアルキルエステル類、ポリオキシエチレンソルビタンアルキルエステル類等の非イオン性界面活性剤が挙げられる。分散剤は、１種又は２種以上を適宜選択して使用できる。
【００２６】
これらの分散剤は、顔料の種類や分散剤の種類によって、分散剤として機能する適切な量が適宜決定されるが、少なすぎると顔料の分散安定性が不充分であり、多すぎるとインクの粘度が上昇してインクジェットヘッドからの吐出が困難となるため、好ましくは顔料に対して５〜５０重量％、より好ましくは１０〜４０重量％である。顔料系の各インクに分散剤を添加する場合、分散装置を使用して更に分散させた顔料を使用することが好ましい。顔料の分散に使用する分散装置としては、一般的な分散機であれば特に限定はされないが、例えば、ボールミル、ロールミル、サンドミル等が挙げられる。その中でも高速型のサンドミルが好ましい。
【００２７】
本発明のインクジェット記録用インクセットにおいて、各インクに用いる水としては、脱イオン水を使用することが好ましい。水の含有量は、併用する水溶性有機溶剤の種類、組成及び所望とされるインクの特性に依存して広い範囲で決定されるが、少なすぎるとインクの粘度が上昇してインクジェットヘッドからの吐出が困難となり、多すぎると水分蒸発によって着色剤の沈澱、凝集等が生じてインクジェットヘッドのノズルの目詰まりが起きやすくなるので、各インク全量に対して好ましくは１０〜９５重量％、より好ましくは１０〜８０重量％の範囲である。
【００２８】
本発明のインクジェット記録用インクセットにおいて、各インクに用いる水溶性有機溶剤は、湿潤剤と浸透剤に大別される。湿潤剤として使用される水溶性有機溶媒は、インクジェットヘッドのノズルの目詰まりを防止するためにインクに添加されるものである。また、浸透剤として使用される水溶性有機溶媒は、印字した際、インクを速やかに被記録材内部に浸透させるためにインクに添加される。
【００２９】
湿潤剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；１，３−ブタンジオール、１，５−ペンタンジオール、１，６−ヘキサンジオール、グリセリン、１，２，６−ヘキサントリオール、１，２，４−ブタントリオール、１，２，３−ブタントリオール、ペンタントリオール等の多価アルコール類；エチレングリコール、ジエチレングリコール、トリエチレングリコール、プロピレングリコール、ジプロピレングリコール、トリプロピレングリコール、ブチレングリコール、チオジグリコール、ヘキシレングリコール等のアルキレングリコール；ポリエチレングリコール、ポリプロピレングリコール等のポリアルキレングリコール；ホルムアミド、Ｎ−メチルホルムアミド、Ｎ，Ｎ−ジメチルホルムアミド、ジメチルアセトアミド等のアミド；モノエタノールアミン、ジエタノールアミン、トリエタノールアミン、モノエチルアミン、ジエチルアミン、トリエチルアミン等のアミン；アセトン、ジアセトンアルコール等のケトン又はケトアルコール；テトラヒドロフラン、ジオキサン等のエーテル；２−ピロリドン、Ｎ−メチル−２−ピロリドン、Ｎ−ヒドロキシエチル−２−ピロリドン等；１，３−ジメチルイミダゾリジノン、ε−カプロラクタム等の含窒素複素環化合物；ジメチルスルホキシド、スルホラン、チオジエタノール等の含硫黄化合物；等が挙げられる。中でも、アルキレングリコール、グリセリン等の多価アルコールが好ましい。これら湿潤剤は、単独又は２種類以上を混合して用いることも可能である。
【００３０】
本発明のインクジェット記録用インクセットにおいて、湿潤剤としての水溶性有機溶剤の含有量は、少なすぎるとインクジェットヘッドのノズルの目詰まりを防止するために不充分であり、多すぎるとインクの粘度が上昇してインクジェットヘッドからの吐出が困難となるので、好ましくは各インク全量に対して５〜５０重量％、より好ましくは１０〜４０重量％の範囲である。
【００３１】
一方、浸透剤としては、例えば、エチレングリコールメチルエーテル、エチレングリコールエチルエーテル、エチレングリコールプロピルエーテル、エチレングリコールブチルエーテル、ジエチレングリコールメチルエーテル、ジエチレングリエチルエーテル、ジエチレングリコールプロピルエーテル、ジエチレングリコールブチルエーテル、ジエチレングリコールジメチルエーテル、ジエチレングリコールジエチルエーテル、ジエチレングリコールジプロピルエーテル、ジエチレングリコールジブチルエーテル、トリエチレングリコールメチルエーテル、トリエチレングリコールエチルエーテル、トリエチレングリコールプロピルエーテル、トリエチレングリコールブチルエーテル、トリエチレングリコールジメチルエーテル、トリエチレングリコールジエチルエーテル、トリエチレングリコールジプロピルエーテル、トリエチレングリコールジブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、ジプロピレングリコールジメチルエーテル、ジプロピレングリコールジエチルエーテル、ジプロピレングリコールジプロピルエーテル、ジプロピレングリコールジブチルエーテル、トリプロピレングリコールメチルエーテル、トリプロピレングリコールエチルエーテル、トリプロピレングリコールプロピルエーテル、トリプロピレングリコールブチルエーテル、トリプロピレングリコールジメチルエーテル、トリプロピレングリコールジエチルエーテル、トリプロピレングリコールジプロピルエーテル、トリプロピレングリコールジブチルエーテル等が挙げられる。これら浸透剤は、単独又は２種類以上を混合して用いることも可能である。
【００３２】
本発明のインクジェット記録用インクセットにおいて、浸透剤としての水溶性有機溶剤の含有量は、少なすぎると浸透性が不充分であり、多すぎると過剰な浸透性によってフェザリング等の滲みを生じやすくなるので、各インク全量に対して好ましくは０．１〜１０重量％、より好ましくは０．５〜７重量％の範囲である。
【００３３】
本発明のインクジェット記録用インクセットにおいて、黒インク、イエローインク、マゼンタインク及びシアンインクの基本組成は以上の通りであるが、その他従来公知の界面活性剤；ポリビニルアルコール、ポリビニルピロリドン及び水溶性樹脂等の粘度調製剤；表面張力調整剤；防黴剤；防錆剤；ｐＨ調整剤等を必要に応じて添加することができる。
【００３４】
本発明のインクジェット記録用インクセットは、常法により各インクを調製し、それらを所望のインクカートリッジに収容することにより製造することができる。
【００３５】
本発明のインクジェット記録用インクセットを用いてインクジェット記録を行う場合、インクセットをインクジェットヘッドを備えたインクジェットプリンタに装着し、該インクセットを構成する少なくとも一つのインクを、印字情報に応じてインクジェット被記録材に向けてインクジェットヘッドから吐出させ、被記録材に画像を形成すればよい。
【００３６】
本発明のインクジェット記録方法において用いられる、被記録材、インクジェットヘッド、インクジェットプリンタとしては、従来のインクジェット記録において用いられているものを適宜使用することができる。例えば、インクジェットヘッドとしては、圧電吐出タイプ、静電吐出タイプ、サーマル吐出タイプ等のヘッドを使用することができる。また、インクジェットヘッドの吐出ノズル径としては、１０〜５０μｍのものを使用できる。
【実施例】
【００３７】
以下に、実施例及び比較例により本発明を具体的に説明するが、本発明はこれらの実施例に限定されるものではない。また、本発明は、本発明の趣旨を逸脱しない限りにおいて、当業者の知識に基づいて、種々なる変更、修正及び改良等を加え得るものである。
【００３８】
インクジェット記録用インクセットの調製
（黒顔料インク１）
カーボンブラック（ＭＡ８，三菱化学（株）製）：２０重量部、ポリオキシエチレンラウリルエーテル硫酸アンモニウム（オキシエチレン平均重合度＝１２）：６重量部、グリセリン：１０重量部、水（イオン交換水）：６４重量部を混合した後、直径０．３ｍｍのジルコニアビーズを媒体とした湿式サンドミルにて分散処理を行い、カーボンブラック分散体を得た。さらに、水（イオン交換水）：５４重量部、グリセリン：２４重量部、ジプロピレングリコール−ｎ−プロピルエーテル：２重量部を混合してインク溶媒：８０重量部を調製した。その後、調製したインク溶媒：８０重量部を攪拌中のカーボンブラック分散体：２０重量部に徐々に加え、さらに、３０分間撹拌した後に、孔径１μｍのメンブランフィルターにて濾過し、インクを調製した。なお、インク全量に対するカーボンブラックの含有量は、４重量％であった。
【００３９】
（黒顔料インク２〜６、イエロー顔料インク、マゼンタ顔料インク及びシアン顔料インク）
黒顔料インク１の調整方法に従い、表１及び表２に示されたインク組成を有するインクを調製した。なお、表１及び表２に示されたインク組成は、インク全量に含まれる実際のインク組成を重量％で示したものである。
【００４０】
調製したインクについて顔料含有量が０．０２重量％〜０．２重量％となるように水で希釈し得たサンプル液を、動的光散乱式粒径分布測定装置（堀場製作所(株)製；ＬＢ−５００）を用いて、顔料体積平均粒径を測定した。得られた結果は、表１及び表２に示した。
【００４１】
また、インクについて、自動動的表面張力計（協和界面科学（株）製；ＢＰ−Ｄ４）を用いて、２５℃、ライフタイム２０ｍｓ〜５０００ｍｓの範囲で動的表面張力測定を行ない、ライフタイム１００ｍｓにおける動的表面張力の測定値を読み取った。得られた結果を表１及び表２に示した。
【００４２】
【表１】
2008106229.tif 000003
【００４３】
【表２】
2008106229.tif 000004
【００４４】
実施例１〜３、比較例１〜４
（印字方法）
表１及び表２に示したインクを所望のインクカートリッジに充填し、このインクカートリッジを表３に示したインクセットを構成するようにインクジェットプリンタ搭載デジタル複合機（ブラザー工業（株）製；ＤＣＰ−１１０Ｃ）に装着し、印字評価を行った。黒インク、イエローインク、マゼンタインク及びシアンインクの各インクを用いてテキスト印字パターンをｍ−ｒｅａｌ製ＤＡＴＡ  ＣＯＰＹ紙（普通紙）に作成した。また、黒インク、イエローインク、マゼンタインク及びシアンインクの混合割合を変えてカラーパッチをｍ−ｒｅａｌ製ＤＡＴＡ  ＣＯＰＹ紙(普通紙)及びブラザー工業（株）製専用紙（写真光沢紙：ＢＰ６１ＧＬＡ）（光沢紙）に作成した。評価は以下のように行った。
【００４５】
（ａ）吐出安定性評価
テキスト印字パターン（普通紙）を作成する際に、インクの吐出性を目視にて観察し、評価した。評価結果を表１及び２に示した。
Ｇ  …印字サンプルにインクのしぶき、抜けが見られなかった
ＮＧ…印字サンプルにインクのしぶき、抜けが見られた
【００４６】
（ｂ）フェザリング評価
テキスト印字パターン（普通紙）について、黒インク記録部のフェザリングを目視にて観察し、以下の評価基準に従って評価した。評価結果を表３に示した。
ＡＡ…フェザリングが認められなかった
Ａ  …フェザリングがほとんど目立たなかった
Ｂ  …フェザリングが目立ち、実用上問題あった
Ｃ  …明らかにフェザリングが目立ち、実用には向かなかった
【００４７】
（ｃ）ブリーディング評価
テキスト印字パターン（普通紙）について、黒インク記録部とイエローインク記録部間のブリーディングを目視にて観察し、以下の評価基準に従って評価した。黒インク記録部とイエローインク記録部間で行なった理由は、この組合わせが最もブリーディングが目立つからである。評価結果を表３に示した。
ＡＡ…ブリーディングが認められなかった
Ａ  …ブリーディングがほとんど目立たなかった
Ｂ  …ブリーディングが目立ち、実用上問題あった
Ｃ  …明らかにブリーディングが目立ち、実用には向かなかった
【００４８】
（ｄ）ＯＤ値評価
テキスト印字パターン（普通紙）について、黒インク記録部のＯＤ値をＭａｃｂｅｔｈ社製ＲＤ９１４濃度計を用いて、以下の評価基準に従って測定した。評価結果を表３に示した。
ＡＡ…ＯＤ値が１.３以上であり、見た目にも良好であった
Ａ  …ＯＤ値が１.１以上であり、問題ないレベルであった
Ｃ  …ＯＤ値が１.１未満であり、見た目にも明らかに薄く見えた
【００４９】
（ｅ）乾燥性評価
テキスト印字パターン（普通紙）について、黒インク記録部の乾燥性評価を行なった。黒インク記録部を印字後１５秒後に指で擦り、インクの擦れを目視にて観察し、画像に与える影響を以下の評価基準に従って評価した。評価結果を表３に示した。
ＡＡ…インクの擦れが認められなかった
Ａ  …インク擦れがほとんど目立たなかった
Ｂ  …インク擦れが目立ち、実用上問題あった
Ｃ  …明らかにインク擦れが目立ち、実用には向かなかった
【００５０】
（ｆ）カラーベタ部分のムラ評価
カラーパッチ（普通紙及び光沢紙）について、カラーインク（イエローインク、マゼンタインク及びシアンインク）記録部のカラーベタ部分のムラを目視にて観察し、以下の評価基準に従って評価した。評価結果を表３に示した。
ＡＡ…カラーベタ部分のムラが認められなかった
Ａ  …カラーベタ部分のムラがほとんど目立たなかった
Ｂ  …カラーベタ部分のムラが目立ち、実用上問題あった
Ｃ  …明らかにカラーベタ部分のムラが目立ち、実用には向かなかった
【００５１】
（ｇ）カラー発色性評価
カラーパッチ（光沢紙）の色をＧｒｅｔａｇ  Ｍａｃｂｅｔｈ製Ｓｐｅｃｔｒｏ  Ｓｃａｎ（光源：Ｄ６５；視野：２°）で測定し、１９７６年に国際照明委員会（ＣＩＥ）で規格化されたＬ＊ａ＊ｂ＊表色系（ＣＩＥ１９７６（Ｌ＊ａ＊ｂ＊）表色系）に基づき、彩度Ｃ＊を求めた。Ｃ＊は、測定の結果得られた知覚色度指数（ａ＊及びｂ＊；以下、それぞれａ＊，ｂ＊という）を用いて下記式（１）により算出した。また、目視でも確認して、発色性を以下の評価基準に従って評価した。評価結果を表３に示した。
【００５２】
【数２】
2008106229.tif 000005
【００５３】
ＡＡ…鮮やかな発色性を有した
Ａ  …発色性に問題なかった
Ｂ  …若干発色性に問題があり、実用上問題あった
Ｃ  …明らかに発色性に問題があり、実用には向かなかった
【００５４】
【表３】
2008106229.tif 000006
【００５５】
（考察）
実施例１のインクセットの場合、カラーインクの動的表面張力が３８ｍＮ／ｍ程度と若干高かったため、カラーベタ部分のムラ評価（普通紙及び光沢紙）及びブリーディング評価が「Ａ」であったが、他の評価項目は全て「ＡＡ」であった。
【００５６】
実施例２のインクセットの場合、黒インクの動的表面張力が４０ｍＮ／ｍに近い値だったため、黒インク記録部のフェザリング評価のみが「Ａ」となったが、他の評価項目は全て「ＡＡ」であった。
【００５７】
実施例３のインクセットの場合、黒インクの動的表面張力が４４ｍＮ／ｍ程度と若干高かったため、黒インク記録部の乾燥性評価及びカラーベタ部分のムラ評価（普通紙及び光沢紙）が「Ａ」、また、黒インクに加えてカラーインクの動的表面張力が若干高かったため、ブリーディング評価が「Ａ」であったが、他の評価項目は「ＡＡ」であった。
【００５８】
一方、比較例１のインクセットの場合、黒インクの動的表面張力が４０ｍＮ／ｍ未満であったため、黒インク記録部のフェザリング評価が「Ｃ」であった。また、カラーインクの動的表面張力が４０ｍＮ／ｍを超えていたため、ブリーディング評価が「Ｂ」、カラーベタ部分のムラ評価（普通紙及び光沢紙）が「Ｂ」又は「Ｃ」であった。
【００５９】
比較例２のインクセットの場合、黒インクの動的表面張力が４５ｍＮ／ｍを超えていたため、黒インク記録部の乾燥性評価が「Ｃ」であった。さらに、黒インクの顔料平均粒径が１５０ｎｍを超えていたため、黒インクの吐出安定性評価が「ＮＧ」であった。また、カラーインクの顔料平均粒径が９０ｎｍを超えていたため、カラーベタ部分のムラ評価（普通紙）が「Ｂ」であり、カラー発色性評価（光沢紙）が「Ｃ」であった。
【００６０】
比較例３のインクセットの場合、黒インクの顔料平均粒径が１００ｎｍ未満であり、動的表面張力も４０ｍＮ／ｍ未満であったため、黒インク記録部のフェザリング評価及び黒インク記録部のＯＤ値評価が「Ｃ」であった。また、カラーインクの動的表面張力が３５ｍＮ／ｍ未満であったため、カラーインクの吐出安定性評価が「ＮＧ」であった。それに加え、カラーインク顔料の平均粒径が６０ｎｍ未満であったため、カラー発色性評価（光沢紙）が「Ｂ」、ブリーディング評価が「Ｂ」であった。
【００６１】
比較例４のインクセットの場合、黒インクの動的表面張力が４５ｍＮ／ｍを越えていたため、黒インク記録部の乾燥性評価が「Ｃ」であった。それに加え、黒インクの顔料平均粒径が１５０ｎｍを越えていたため、黒インク吐出安定性評価が「ＮＧ」であった。カラーインクの動的表面張力が４８ｍＮ／ｍ程度と高い値であるため、カラーインクの吐出安定性評価が「ＮＧ」であった。それに加え、カラーインクの顔料平均粒径が９０ｎｍを超えていたため、カラーベタ部分のムラ評価が普通紙で「Ｃ」、光沢紙で「Ｂ」であり、カラー発色性評価（光沢紙）も「Ｃ」であった。また、黒インク及びカラーインク共に高い動的表面張力であったため、ブリーディング評価は「Ｃ」であった。
【産業上の利用可能性】
【００６２】
本発明のインクジェット記録用インクセットは、普通紙における黒インク記録部のＯＤ値を高く維持しながらフェザリングを抑制し、エッジをシャープなものとしつつ、良好な吐出安定性を確保できる。また、光沢紙におけるカラーの高い発色性と透明性とを実現し、普通紙及び光沢紙におけるベタ部分のムラも抑制することができる。しかも、黒インク記録部とカラーインク記録部との間のブリーディングを抑制することができる。よって、本発明のインクジェット記録用インクセットは、被記録材が光沢紙であるか普通紙であるかによらず、良好な印字品質のインクジェット記録物を得ることができる。